"少なくともA層/B層/C層をこの順に有する積層体であって、A層が離型剤層であり、B層が下記要件a~dを満足するエチレンα-オレフィン共重合体A50~80重量と、密度860kg/m3以上910kg/m3以下、メルトフローレート以下MFRと記すが1g/10分以上50g/10分以下のエチレンα―オレフィン共重合体B3~30重量および密度915kg/m3以上930kg/m3以下、MFRが1g/10分以上10g/10分以下の高圧法低密度ポリエチレンC5~40重量からなるエチレン系重合体組成物からなる層、C層が基材からなる層であることを特徴とする積層体。aα-オレフィンの炭素数が3から6b炭素数6以上の長鎖分岐を主鎖の炭素数1000個あたり0.01~0.2個有するc密度が920kg/m3以上935kg/m3以下dMFRが5g/10分以上50g/15分以下請求項1に記載の積層体からなる離型ライナー。請求項1に記載の積層体からなる粘着テープ用基材。本発明は、上記のような従来技術の問題点を解決するためになされたものであり、高速加工時の基材接着性が良好であり、ラミネート成形品のカールが少ない積層体を提供するものである。本発明は、上記の目的に対して鋭意検討した結果見出されたものである。すなわち、本発明は、少なくともA層/B層/C層をこの順に有する積層体であって、A層が離型剤層であり、B層が下記要件a~dを満足するエチレンα-オレフィン共重合体A50~80重量と、密度860kg/m3以上910kg/m3以下、メルトフローレート以下MFRと記すが1g/10分以上50g/10分以下のエチレンα―オレフィン共重合体B3~30重量および密度915kg/m3以上930kg/m3以下、MFRが1g/10分以上10g/10分以下の高圧法低密度ポリエチレンC5~40重量からなるエチレン系重合体組成物からなる層、C層が基材からなる層であることを特徴とする積層体に関するものである。aα-オレフィンの炭素数が3から6b炭素数6以上の長鎖分岐を主鎖の炭素数1000個あたり0.01~0.2個有するc密度が920kg/m3以上935kg/m3以下dMFRが5g/10分以上50g/10分以下以下、本発明について詳細に説明する。本発明のB層を構成するエチレンα-オレフィン共重合体Aは、エチレンから導かれる繰り返し単位と炭素数3~6のα-オレフィンから導かれる繰り返し単位からなるエチレンα-オレフィン共重合体である。炭素数3~6のα-オレフィンとしては、例えばプロピレン、1-ブテン、1-ヘキセン、4-メチル-1-ペンテン、3-メチル-1-ブテン等が挙げられる。これら炭素数3~6のα-オレフィンの少なくとも2種類を併用してもよい。本発明のB層を構成するエチレンα-オレフィン共重合体Aは、構造中に素数6以上の長鎖分岐を炭素数1000個あたり0.01~0.2個有するものである。構造中に長鎖分岐を炭素数1000個あたり0.01~0.2個有することでエチレン-α-オレフィン共重合体Aの溶融張力が高くなり、得られるエチレン系重合体組成物の成形加工性が向上する。長鎖分岐の数が炭素数1000個あたり0.01個未満である場合、得られるエチレン系重合体組成物のラミネート加工時のネックインが大きくなり好ましくない。また、長鎖分岐の数が炭素数1000個あたり0.2個より多い場合、得られるエチレン系重合体組成物のラミネート加工時のドローダウンが低下するため好ましくない。なお、長鎖分岐数とは、13C-NMR測定で検出されるヘキシル基以上炭素数6以上の分岐の数である。本発明のB層を構成するエチレンα-オレフィン共重合体Aは、JISK67601995の方法で測定した密度が920kg/m3以上935kg/m3以下のものである。ここで、密度が920kg/m3未満の場合、エチレン系重合体組成物の耐熱性が劣るため好ましくない。一方、935kg/m3を超える場合、該エチレンα-オレフィン共重合体の融解温度は高く、積層体は耐熱性、剛性に優れるものとなる反面、カールが大きいものとなり好ましくない。また、本発明のB層を構成するエチレンα-オレフィン共重合体Aは、JISK67601995の方法で測定したMFRが5g/10分以上50g/10分以下、好ましくは10g/10分以上40g/10分以下のものである。MFRが5g/10分未満の場合、押出負荷が大きくなり生産性が低下するため好ましくない。一方、MFRが50g/10分を超える場合、ネックインが大きく押出ラミネート成形性に劣る。本発明のB層を構成するエチレンα-オレフィン共重合体Aは、製造方法に制限はなく、チーグラー触媒を用いる方法、フィリップス触媒を用いる方法、メタロセン触媒を用いる方法などで製造可能であるが、メタロセン触媒を用いる方法で製造することが好ましい。メタロセン触媒を用いて、エチレンα-オレフィン共重合体Aを製造する場合、用いるメタロセン触媒は、メタロセン錯体、活性化助触媒、および必要に応じて有機アルミニウム化合物を構成成分として有し、特定のメタロセン触媒によりマクロモノマーを合成し、マクロモノマーの合成と同時に、特定のメタロセン触媒により、マクロモノマーとエチレンと炭素数3~6のオレフィンの共重合とエチレンと炭素数3~6のオレフィンの共重合を行うことが好ましい。マクロモノマーとは、末端にビニル基を有するオレフィン重合体であり、エチレンと炭素数3~6のオレフィンを共重合することによって得られる末端にビニル基を有するエチレン共重合体である。マクロモノマーの直鎖状ポリエチレン換算の数平均分子量Mnは、2000以上であることが好ましく、さらに好ましくは5000以上であり、最も好ましくは10000以上である。直鎖状ポリエチレン換算の重量平均分子量Mwは、4000以上であることが好ましく、さらに好ましくは10000以上であり、最も好ましくは15000より大きい。マクロモノマーの分子量を大きくすることでエチレンα-オレフィン共重合体Aに導入される長鎖分岐の長さが長くなり、溶融張力が向上する。本発明のB層を構成するエチレンα-オレフィン共重合体Aは、重量平均分子量Mwと数平均分子量の比Mw/Mnが2~5の範囲にあることが望ましい。なお、Mw/Mnは、ゲルパーミエーションクロマトグラフィーGPCによって標準ポリエチレン換算値である重量平均分子量Mwと数平均分子量Mnを測定することにより算出することが可能である。Mw/Mnがこの範囲にある場合、樹脂中の低分子量成分の含有比率が少ないため、低分子量成分の滲出に由来するラミネート成形時のロール汚染やラミネート成形品の表面のべたつきおよびヒートシール不良などの弊害が抑制され、同時に押出負荷が必要以上に高くなってラミネート加工時の押出量が制限されることもない。本発明のB層を構成するエチレンα-オレフィン共重合体Aは、如何なる方法により得られたものであってもよく、例えば後述する本願実施例の製造条件そのもの、あるいは条件因子の微調整によって任意に作り分けることが可能である。マクロモノマーを合成する特定のメタロセン触媒は、メタロセン錯体に、非架橋型ビスインデニルジルコニウム錯体、非架橋型ビスシクロペンタジエニルジルコニウム錯体、架橋型ビスシクロペンタジエニルジルコニウム錯体、もしくは架橋型シクロペンタジエニルインデニルジルコニウム錯体以下、成分jと記す。を用いた触媒であることが好ましい。成分jの具体例として、例えばビスインデニルジルコニウムジクロライド、ビスシクロペンタジエニルジルコニウムジクロライド、1,1,3,3-テトラメチルジシロキサン-1,3-ジイル-ビスシクロペンタジエニルジルコニウムジクロライド、1,1-ジメチル-1-シラエタン-1,2-ジイル-ビスシクロペンタジエニルジルコニウムジクロライド、プロパン-1,3-ジイル-ビスシクロペンタジエニルジルコニウムジクロライド、ジメチルシランジイルシクロペンタジエニルインデニルジルコニウムジクロライド、ジメチルシランジイルシクロペンタジエニル2-メチルインデニルジルコニウムジクロライド、ジメチルシランジイルシクロペンタジエニル4,7-ジメチルインデニルジルコニウムジクロライド、ジメチルシランジイルシクロペンタジエニル2,4,7-トリメチルインデニルジルコニウムジクロライド等のジクロライドおよび上記遷移金属化合物のジメチル体、ジエチル体、ジヒドロ体、ジフェニル体、ジベンジル体を例示することができるが、これらに限定されるこのではない。また、マクロモノマーの合成と同時に、マクロモノマーの共重合を行う特定のメタロセン触媒は、メタロセン錯体に、架橋型シクロペンタジエニルフルオレニルジルコニウム錯体もしくは架橋型インデニルフルオレニルジルコニウム錯体以下、成分kと記す。を用いた触媒であることが好ましい。成分kの具体例として、例えばジフェニルメチレン1-シクロペンタジエニル9-フルオレニルジルコニウムジクロリド、ジフェニルメチレン2-トリメチルシリル-1-シクロペンタジエニル9-フルオレニルジルコニウムジクロリド、ジフェニルメチレン1-シクロペンタジエニル2,7-ジメチル-9-フルオレニルジルコニウムジクロリド、ジフェニルメチレン1-シクロペンタジエニル2,7-ジ-t-ブチル-9-フルオレニルジルコニウムジクロリド、イソプロピリデン1-シクロペンタジエニル9-フルオレニルジルコニウムジクロリド、イソプロピリデン1-シクロペンタジエニル2,7-ジ-t-ブチル-9-フルオレニルジルコニウムジクロリド、ジフェニルシランジイル1-シクロペンタジエニル9-フルオレニルジルコニウムジクロリド、ジメチルシランジイル1-シクロペンタジエニル9-フルオレニルジルコニウムジクロリド、ジフェニルメチレン1-インデニル9-フルオレニルジルコニウムジクロリド、ジフェニルメチレン2-フェニル-1-インデニル9-フルオレニルジルコニウムジクロリド、ジフェニルメチレン2-フェニル-1-インデニル2,7-ジ-t-ブチル-9-フルオレニルジルコニウムジクロリド等のジクロライドおよび上記遷移金属化合物のジメチル体、ジエチル体、ジヒドロ体、ジフェニル体、ジベンジル体を例示することができる。また上記遷移金属化合物のジルコニウム原子をチタン原子またはハフニウム原子に置換した化合物も例示することもできるが、これらに限定されるものではない。成分jに対する成分kの量は、特に制限はなく、0.0001~100倍モルであることが好ましく、特に好ましくは0.001~10倍モルである。メタロセン触媒の構成成分として用いる活性化助触媒は、メタロセン錯体、またはメタロセン錯体と有機アルミニウム化合物の反応物を、オレフィンの重合が可能な活性種に変換する役割を果たす化合物を示し、メタロセン錯体からカチオン性化合物を生成させる化合物であることが好ましく、生成したカチオン性化合物は、オレフィンを重合することが可能な重合活性種として作用する。活性化助触媒は、重合活性種を形成した後、生成したカチオン性化合物に対して弱く配位または相互作用するものの、該活性種と直接反応しない化合物を提供する化合物である。活性化助触媒の具体的な例として、メチルアルミノキサンなどのアルキルアルミノキサン、シリカゲル担持アルキルアルミノキサン、トリスペンタフルオエオフェニルホウ素などのトリスフッ素化アリールホウ素、N,N-ジメチルアンモニウム-テトラキスペンタフルオロフェニルホウ素などのテトラキスフッ素化アリールホウ素塩などのホウ素化合物、これらのシリカゲル担持物、および粘土鉱物、有機化合物で処理した粘土鉱物などを挙げることができるが、これら活性化助触媒の中で、有機化合物で処理した粘土鉱物を用いることが好ましい。活性化助触媒として、有機化合物で処理した粘土鉱物を用いる場合、用いる粘土鉱物は、スメクタイト群に属する粘土鉱物が好ましく、具体例としてモンモリロナイト、バイデライト、サポナイト、ヘクトライトなどを挙げることができる。また、これら粘土鉱物を複数混合して用いることも可能である。なお、有機化合物処理とは、粘土鉱物層間に有機イオンを導入し、イオン複合体を形成することを示す。有機化合物処理で用いられる有機化合物としては、N,N-ジメチル-n-オクタデシルアミン塩酸塩、N,N-ジメチル-n-エイコシルアミン塩酸塩、N,N-ジメチル-n-ドコシルアミン塩酸塩、N,N-ジメチルオレイルアミン塩酸塩、N,N-ジメチルベヘニルアミン塩酸塩、N-メチル-ビスn-オクタデシルアミン塩酸塩、N-メチル-ビスn-エイコシルアミン塩酸塩、N-メチル-ジオレイルアミン塩酸塩、N-メチル-ジベヘニルアミン塩酸塩、N,N-ジメチルアニリン塩酸塩などのアルキルアンモニウム塩を例示することができる。メタロセン触媒は、成分jと成分kの混合物を活性化助触媒と反応させる方法、成分jと活性化助触媒を反応させた後、成分kを反応させる方法、成分jと成分kを別々に反応させる方法などで調製されるが、メタロセン触媒の調製方法に特に制限はない。なお、メタロセン触媒は、触媒の調製時、メタロセン錯体の活性化や溶媒中の不純物の除去など、必要に応じてトリエチルアルミニウムやトリイソブチルアルミニウムなどのアルキルアルミニウムを用いてもよい。本発明B層を構成するエチレンα-オレフィン共重合体Aを製造する際には、重合温度-100~120°Cで行うことが好ましく、特に生産性を考慮すると20~120°Cが好ましく、さらには60~120°Cの範囲で行うことが好ましい。また、重合時間は10秒~20時間の範囲が好ましく、重合圧力は常圧~300MPaの範囲で行うことが好ましい。重合性単量体としては、エチレンと炭素数3~6のα-オレフィンであり、エチレンと炭素数3~6のα-オレフィンの供給割合として、エチレン/炭素数3~6のα-オレフィンモル比が、1~200、好ましくは3~100、さらに好ましくは5~50の供給割合を用いることができる。また、重合時に水素などを用いて分子量の調節を行うことも可能である。重合はバッチ式、半連続式、連続式のいずれの方法でも行うことが可能であり、重合条件を変えて2段階以上に分けて行うことも可能である。また、エチレン系共重合体は、重合終了後に従来既知の方法により重合溶媒から分離回収され、乾燥して得ることができる。重合はスラリー状態、溶液状態または気相状態で実施することができ、特に、重合をスラリー状態で行う場合にはパウダー粒子形状の整ったエチレン系共重合体を効率よく、安定的に生産することができる。本発明のB層を構成するエチレンα-オレフィン共重合体Aの長鎖分岐数は、マクロモノマーの末端ビニル数を増加させることによって増加できる。マクロモノマーの末端ビニル数は、マクロモノマー合成用のメタロセン化合物の選択により制御することができる。例えば、非架橋型メタロセン化合物を架橋型メタロセン化合物に変更することによって増加させることができる。本発明のB層を構成するエチレンα-オレフィン共重合体AのMw/Mnは、マクロモノマーのMnを減少させることによって増加できる。マクロモノマーのMnは、マクロモノマー合成用のメタロセン化合物の選択により制御することができる。例えば、非架橋型メタロセン化合物を架橋型メタロセン化合物に変更することによって減少させることができる。本発明のB層を構成するエチレンα-オレフィン共重合体Bは、密度が860kg/m3以上910kg/m3以下のものである。密度が860kg/m3未満の場合は、本発明の積層体のブロッキングが起こりやすく好ましくない。また密度が910kg/m3を超える場合は、積層体の接着性が低下する恐れがある。本発明のB層を構成するエチレンα-オレフィン共重合体Bは、JISK67601995の方法で測定したMFRが1g/10分以上50g/10分以下、好ましくは1g/10分以上40g/10分以下、さらに好ましくは1g/10分以上30g/10分以下のものである。MFRが1g/10分未満の場合は、ラミネート加工時の押出負荷が大きくなり生産性が低下するため好ましくない。一方、MFRが50g/10分を超える場合は、ラミネート加工時のネックインが大きくなる恐れがある。本発明のB層を構成するエチレンα-オレフィン共重合体Bは、AFINITYEG8100G、EG8852G,PL1280G,PL1845G以上、ダウケミカル株製等の市販品を用いることができる。本発明のB層を構成する高圧法低密度ポリエチレンCは、従来公知の高圧ラジカル重合法により得ることができ、本発明の範囲において適宜選択される。本発明のB層を構成する高圧法低密度ポリエチレンCは、JISK67601995の方法で測定した密度が915kg/m3以上930kg/m3以下のものである。この範囲にあるとき、成膜安定性が得られるため好ましい。本発明のB層を構成する高圧法低密度ポリエチレンCは、JISK67601995の方法で測定したMFRが1g/10分以上10g/10分以下のものである。MFRが1g/10分未満の場合はラミネート加工時の押出負荷が大きくなり、10g/10分を超える場合はラミネート加工時のネックインが大きくなる恐れがある。本発明のB層を構成する高圧法低密度ポリエチレンCは、商品名ペトロセン360、ペトロセン205,ペトロセン203以上、東ソー株製等の市販品を用いることができる。上記要件を満たすエチレンα-オレフィン共重合体A、エチレンα-オレフィン共重合体Bおよび高圧法低密度ポリエチレンCを特定量ブレンドした押出ラミネート用エチレン系重合体組成物は、押出ラミネートにより積層体とした際の耐熱性とカールのバランスに優れたものである。本発明のB層を構成するエチレン系重合体組成物は、エチレンα-オレフィン共重合体A50~80重量、エチレンα-オレフィン共重合体B3~30重量および高圧法低密度ポリエチレンC5~40重量からなるものである。エチレンα-オレフィン共重合体Aの配合量が50重量未満では、ラミネート加工時の安定した成膜性が得られない恐れがある。一方、配合量が80重量を超える場合は、密度が高くなり、基材との接着性が低下する恐れがある。エチレンα-オレフィン共重合体Bの配合量が3重量未満では基材接着性の向上に効果が得られず、一方、配合量が30重量を超える場合はフィルムのべたつきがある。また高圧法低密度ポリエチレンCの配合量が5重量未満では、エチレン系重合体組成物の溶融張力が小さくなり、成形加工性が悪化するため好ましくなく、一方、配合量が40重量を超える場合は融点低下のため好ましくない。本発明のB層を構成するエチレン系重合体組成物には、本発明の要旨を逸脱しない範囲において、必要に応じて、安定剤、滑剤、難燃剤、分散剤、充填剤、発泡剤、発泡核剤、架橋剤、紫外線防止剤、酸化防止剤、着色剤などを含有させることができる。また、他の熱可塑性樹脂と混合して用いることもできる。本発明のB層を構成するエチレン系重合体組成物は、通常樹脂組成物とする際の方法を用いることができ、例えば溶融混合方法として、単軸押出機やニ軸押出機を用いた押出混練、ロール混練など公知の方法を挙げることができ、該方法で溶融混練することにより得ることができる。本発明のC層を構成する基材としては、合成高分子重合体フィルムおよびシート、織布、不織布、金属箔、紙類、セロファン等が挙げられる。例えば、ポリエチレンテレフタレート、ポリアミド、ポリビニルアルコール、ポリカーボネート、ポリエチレン、ポリプロピレン等の合成高分子重合体からなるフィルムおよびシート等が挙げられる。さらに、これらの高分子重合体フィルムおよびシートは、さらにアルミ蒸着、アルミナ蒸着、二酸化珪素蒸着されたものでもよい。また、これらの高分子重合体フィルムおよびシートは、さらにウレタン系インキ等を用いて印刷されたものでもよい。金属箔としては、アルミ箔、銅箔などが例示でき、また、紙類としてはクラフト紙、伸張紙、上質紙、グラシン紙などが挙げられる。本発明のA層を構成する離型剤層に使用する離型剤としては特に制限はなく、シリコーン系離型剤としては熱硬化型シリコーン、紫外線硬化型シリコーン、電子線硬化型シリコーンなどを例示することができる。また長鎖アルキル基を有する有機型離型剤としては、長鎖アルキルアクリレート共重合体、長鎖アルキルビニルエステル共重合体、長鎖アルキルアマイド共重合体、マレイン酸の長鎖アルキル誘導体の共重合体、長鎖アルキルアリルエステルの共重合体などを例示することができる。本発明の積層体は、少なくともA層/B層/C層をこの順に有するものであり、A層、B層、C層の3層のみからなるものだけでなく他の層を含むものであっても良い。本発明の積層体は、C層である基材にB層を構成するエチレン系重合体組成物を積層した後、B層に離型剤を塗工することにより製造できる。B層を構成するエチレン系重合体組成物は、C層である基材に積層されるが、積層する方法は特に制限はなく、押出ラミネート成形法の他にドライラミネート成形法、ウェットラミネート成形法などが例示できるが、押出ラミネート成形法が生産効率の点などから好ましい。押出ラミネート成形法は、シングルラミネート、タンデムラミネート、共押出ラミネート、サンドイッチラミネートのいずれでもよく、特に制限を受けない。また、押出ラミネート加工を行う際、基材とエチレン系重合体組成物層との接着性が良好な積層体を得るため、250~350°Cの温度でダイより押出すことが好ましい。また、エチレン系重合体組成物の溶融フィルムが少なくとも基材と接する面は、空気もしくはオゾンガスにより酸化されていてもよい。空気による酸化反応を進行させる場合、270°C以上の温度でダイより押出すことが好ましく、また、オゾンガスによる酸化反応を進行させる場合は、250°C以上で押出すことが好ましい。なお、オゾンガスの処理量としては、ダイより押出されたフィルム1m2当たり0.5mg以上であることが好ましい。また、基材との接着性を高めるため、基材の接着面に対してアンカーコート剤処理、コロナ放電処理、フレーム処理、プラズマ処理などの公知の表面処理を施してもよい。本発明の積層体を製造するに際して、離型剤のB層への塗工方法としては通常用いられる方法、例えば、グラビアコータ法、ロールコータ法、リバースコータ法、ドクターブレード法、バーコータ法、コンマコータ法、ダイコータ法、リップコータ法、ナイフコータ法などが挙げられる。離型剤層の厚みは、特に限定されるものではないが、0.1~1.5g/m2である。本発明の積層体は、離型ライナー、粘着テープ用基材等に用いることができる。離型ライナーは、本発明の積層体をそのまま使用することができ、本発明の積層体のA層の表面に粘着テープや粘着シールを貼付けることでこれらの粘着シートや粘着テープの再粘着性を損なわずに剥離して使用することができる。粘着テープ用基材は、本発明の積層体のC層側に粘着剤層を積層することで粘着テープとすることができる。すなわち、本発明の積層体のC層表面に粘着剤を塗布し、乾燥して巻物とすることで粘着テープを製造することができる。本発明の積層体は、高速加工時の基材接着性が良好であり、ラミネート成形品のカールが少なく、離型ライナー、粘着テープ用基材等に用いることができる。以下、実施例および比較例により本発明を説明するが、本発明はこれらに限定されるものではない。~分子量および分子量分布の測定~マクロモノマーおよびエチレンα-オレフィン共重合体Aの重量平均分子量Mw、数平均分子量Mnおよび重量平均分子量と数平均分子量の比Mw/Mnは、ゲルパーミエーションクロマトグラフィーGPCによって測定した。GPC装置としては東ソー株製HLC-8121GPC/HTを用い、カラムとしては東ソー株製TSKgelGMHhr-H20HTを用い、カラム温度を140°Cに設定し、溶離液として1,2,4-トリクロロベンゼンを用いて測定した。測定試料は1.0mg/mlの濃度で調製し、0.3ml注入して測定した。分子量の検量線は、分子量既知のポリスチレン試料を用いて校正されている。なお、MwおよびMnは直鎖状ポリエチレン換算の値として求めた。~密度の測定~エチレンα-オレフィン共重合体Aおよびエチレン系重合体組成物の密度は、JISK67601995に準拠して密度勾配管法で測定した。~MFRの測定~エチレンα-オレフィン共重合体Aおよびエチレン系重合体組成物のMFRは、JISK67601995に準拠してメルトインデクサーで測定した。~長鎖分岐数の測定~エチレンα-オレフィン共重合体Aの長鎖分岐数は、Varian製VNMRS-400型核磁気共鳴装置を用いて、13C-NMRによってヘキシル基以上の長鎖分岐の数を測定した。溶媒はテトラクロロエタン-d2である。主鎖メチレン炭素1,000個当たりの個数として、マクロモレキュールズMacromolecules第31巻、25号、8677~8683ページ1998年に記載の下記式4から求めた。長鎖分岐数=IAα/3×IAtot4[式中、IAαはヘキシル基以上の長鎖分岐のα-炭素ピーク化学シフト:34.6ppmの積分強度であり、IAtotは主鎖メチレン炭素のピーク30.0ppmの積分強度である。]~ネックイン~エチレン系重合体組成物を90mmφのスクリューを有する押出ラミネータームサシノキカイ株製の押出機へ供給し、エアーギャップ130mm、315°Cの温度で開口幅600mmのTダイより押出し、基材の引取り速度を200m/分として、坪量83g/m2のグラシン紙基材上にエチレン系重合体組成物が20μmの厚さになるよう押出ラミネートした際の、Tダイ開口幅とエチレン系重合体組成物のコート幅との差をネックインとし、その値を測定した。~基材接着性~ネックインの測定において作製した積層体を、幅15mmに切断し、紙基材とエチレン系重合体組成物の面の剥離強度を、引張試験機エーアンドディ社製テンシロンを用いて引張速度300mm/分で測定した。接着強度が2N/15mm幅以上となるときを○、2N/15mm幅未満を×として判定した。~離型ライナーの作製~ネックインの測定において作製した積層体のエチレン系重合体組成物層側に付加型オルガノポリシロキサンを主成分とするシリコーン離型剤信越化学株製、商品名KM3950を固形分が1.5g/m2となるようグラビアコータを用いて塗布し、160°Cで30秒間乾燥キュアして離型ライナーを得た。~カール~離型ライナーの作製において作製した離型ライナーを、離型剤層を上にして平坦な面に置き、これに10cm四方の正方形を描いた。その正方形の対角線に切り込みを入れ、気温23°C、相対湿度50の条件で24時間放置後に、切り込み部分が平坦面より反り上がった高さを測定した。カール高さが5mm未満の場合を○、5mm以上となる場合と×として判定した。合成例1[変性ヘクトライトの調製]水3リットルにエタノール3リットルと37濃塩酸100ミリリットルを加えた後、得られた溶液にN-メチル-ジオレイルアミン585g1.1molを添加し、60°Cに加熱することによって、塩酸塩溶液を調製した。この溶液にヘクトライト1kgを加えた。この懸濁液を60°Cで、3時間撹拌し、上澄液を除去した後、60°Cの水50Lで洗浄した。その後、60°C、10-3torrで24時間乾燥し、ジェットミルで粉砕することによって、平均粒径5.2μmの変性ヘクトライトを得た。[ポリエチレン系樹脂の製造触媒の調製]前記変性ヘクトライト500gをヘキサン1.7リットルに懸濁させ、ジメチルシランジイルシクロペンタジエニル2-メチルインデニルジルコニウムジクロライド8.25g20.0mmolとトリイソブチルアルミニウムのヘキサン溶液0.714M2.8リットル2molの混合液を添加し、60°Cで3時間攪拌した後、静置して上澄み液を除去、さらにトリイソブチルアルミニウムのヘキサン溶液0.15Mを添加してマクロモノマー合成触媒100g/Lとした。上記で調製したマクロモノマー合成触媒にジメチルシランジイルシクロペンタジエニル2-メチルインデニルジルコニウムジクロライドに対して10molのイソプロピリデン1-シクロペンタジエニル2,7-ジ-t-ブチル-9-フルオレニルジルコニウムジクロリド1.21g2.22mmolを添加して室温で6時間撹拌した。静置して上澄み液を除去、さらにトリイソブチルアルミニウムのヘキサン溶液0.15Mを添加して最終的に100g/Lのポリエチレン系樹脂製造触媒を得た。[エチレンα-オレフィン共重合体A-1の製造]内容積540Lの重合器に、ヘキサンを145kg/時、エチレンを33.0kg/時、ブテン-1を4.9kg/時、水素を20NL/時およびポリマー生産量が30kg/時になるように上記[ポリエチレン系樹脂の製造触媒の調製]で調製した触媒スラリーを連続的に供給し、全圧を3,000kPa、重合器内温を60°Cに保ちながら連続的に重合反応を行った。重合器から連続的にスラリー抜き出し、未反応の水素、エチレン、ブテン-1を除去した後、分離、乾燥の工程を経てエチレンα-オレフィン共重合体A-1粉末を得た。これを180°Cに設定した50mm径の単軸押出機を使用して溶融混練し、ペレタイズすることでエチレンα-オレフィン共重合体A-1ペレットを得た。得られたエチレンα-オレフィン共重合体A-1ペレットの密度は925kg/m3、MFRは24.1g/10分、長鎖分岐数は1000炭素原子当り0.13個、重量平均分子量Mwと数平均分子量Mnの比Mw/Mnは3.8であった。なお、この合成例では、下記参考例1に示すマクロモノマーの製造と同時に、エチレンおよび1-ブテンの重合が行われている。参考例1[マクロモノマーの合成]合成例1[エチレンα-オレフィン共重合体A-1の製造]において、ポリエチレン系樹脂製造触媒の代わりに合成例1[ポリエチレン系樹脂製造触媒の調製]で調製したマクロモノマー合成触媒を用いたこと以外は、合成例1と同様に行い、マクロモノマーペレットを得た。得られたマクロモノマーペレットのMn=15,000であり、Mw/Mn=2.5であった。また、マクロモノマーペレットの末端構造を解析したところ、1,000炭素当りの末端ビニル数は0.07個であった。合成例2[ポリエチレン系樹脂製造触媒の調製]合成例1[変性ヘクトライトの調製]で調製した変性ヘクトライト500gをヘキサン1.7リットルに懸濁させ、ジメチルシランジイルシクロペンタジエニル2,4,7-トリメチルインデニルジルコニウムジクロライド8.81g20.0mmolとトリイソブチルアルミニウムのヘキサン溶液0.714M2.8リットル2molの混合液を添加し、60°Cで3時間攪拌した後、静置して上澄み液を除去、さらにトリイソブチルアルミニウムのヘキサン溶液0.15Mを添加してマクロモノマー合成触媒100g/Lとした。上記で調製したマクロモノマー合成触媒にジメチルシランジイルシクロペンタジエニル2,4,7-トリメチルインデニルジルコニウムジクロライドに対して5molのジフェニルメチレン1-シクロペンタジエニル9-フルオレニルジルコニウムジクロリド0.58g1.05mmolを添加して室温で6時間撹拌した。静置して上澄み液を除去、さらにトリイソブチルアルミニウムのヘキサン溶液0.15Mを添加して最終的に100g/Lのポリエチレン系樹脂製造触媒を得た。[エチレンα-オレフィン共重合体A-2の製造]合成例1[エチレンα-オレフィン共重合体A-1の製造]において、ブテン-1を4.9kg/時から5.3kg/時、水素供給量を20NL/時から5NL/時に変え、触媒を上記[ポリエチレン系樹脂製造触媒の調製]で調製したポリエチレン系樹脂製造触媒に変更したこと以外は、合成例1と同様に行い、エチレンα-オレフィン共重合体A-2を得た。得られたエチレンα-オレフィン共重合体A-2の密度は920kg/m3、MFRは12.7g/10分、長鎖分岐数は1000炭素原子当り0.10個、重量平均分子量Mwと数平均分子量Mnの比Mw/Mnは4.2であった。参考例2[マクロモノマーの合成]合成例2[エチレンα-オレフィン共重合体A-2の製造]において、ポリエチレン系樹脂製造触媒の代わりに合成例2[ポリエチレン系樹脂製造触媒の調製]で調製したマクロモノマー合成触媒を用いたこと以外は、合成例2と同様に行い、マクロモノマーペレットを得た。得られたマクロモノマーペレットのMn=20,000であり、Mw/Mn=2.8であった。また、マクロモノマーペレットの末端構造を解析したところ、1,000炭素当りの末端ビニル数は0.05個であった。合成例3[エチレンα-オレフィン共重合体A-3の製造]合成例1[エチレンα-オレフィン共重合体A-1の製造]において、ブテン-1を4.9kg/時から5.3kg/時、水素供給量を20NL/時から30NL/時に変え、触媒を合成例2[ポリエチレン系樹脂製造触媒の調製]で調製したポリエチレン系樹脂製造触媒に変更したこと以外は、合成例1と同様に行い、エチレンα-オレフィン共重合体A-3を得た。得られたエチレンα-オレフィン共重合体A-3の密度は920kg/m3、MFRは39.2g/10分、長鎖分岐数は1000炭素原子当り0.12個、重量平均分子量Mwと数平均分子量Mnの比Mw/Mnは4.1であった。参考例3[マクロモノマーの合成]合成例3[エチレンα-オレフィン共重合体A-3の製造]において、ポリエチレン系樹脂製造触媒の代わりに合成例2[ポリエチレン系樹脂製造触媒の調製]で調製したマクロモノマー合成触媒を用いたこと以外は、合成例3と同様に行い、マクロモノマーペレットを得た。得られたマクロモノマーペレットのMn=10,000であり、Mw/Mn=3.0であった。また、マクロモノマーペレットの末端構造を解析したところ、1,000炭素当りの末端ビニル数は0.05個であった。合成例1~3におけるエチレンα-オレフィン共重合体A-1~A-3の特性を表1に示す。下記実施例および比較例で用いたエチレンα-オレフィン共重合体および高圧法低密度ポリエチレンの特性を表2に示す。実施例1合成例1に示したエチレンα-オレフィン共重合体A-170重量、エチレンα-オレフィン共重合体ダウケミカル株製商品名AFFINITYEG8100G;密度870kg/m3、MFR1.0g/10分以下、B-1という。10重量、高圧ラジカル重合法で得られた低密度ポリエチレン東ソー株製商品名ペトロセン360;密度919kg/m3、MFR1.6g/10分以下、C-1という。20重量、をタンブラーミキサーにて予備混合した後、シリンダー温度180°Cに調整した単軸押出機株プラコー製、型式PDA-50で溶融混練、造粒し、エチレン系重合体組成物のペレットを得た。得られたペレットは、エチレン系重合体組成物の評価方法に示した方法によりラミネート成形した。得られたエチレン系重合体組成物の密度、MFRを測定し、押出ラミネート成形時にネックインと基材接着性の評価を行った。また、離型ライナーの作製に示した方法で積層体を作成し、そのカールを測定した。これらの結果を表3に示す。実施例2~実施例9表1に記載のエチレンα-オレフィン共重合体A-1~A-3、表2に記載のエチレンα-オレフィン共重合体B-1~B-4、高圧法低密度ポリエチレンC-1~C-3を用い、表3の配合で行った以外は、実施例1と同様にしてエチレン系重合体組成物のペレットを得た。得られたエチレン系重合体組成物の密度、MFRを測定し、押出ラミネート成形時にネックインと基材接着性の評価を行った。また、離型ライナーの作製に示した方法で積層体を作成し、そのカールを測定した。これらの評価結果を表3に示す。比較例1配合比率をA-150重量、B-135重量、C-115重量に変更した以外は実施例1と同様にしてエチレン系重合体組成物のペレットを得た。得られたエチレン系重合体組成物の密度、MFRを測定し、押出ラミネート成形時にネックインと基材接着性の評価を行った。また、離型ライナーの作製に示した方法で積層体を作成し、そのカールを測定した。結果を表4に示す。得られた積層体はべたつきがあった。比較例2配合比率をA-280重量、C-120重量に変更した以外は実施例1と同様にしてエチレン系重合体組成物のペレットを得た。得られたエチレン系重合体組成物の密度、MFRを測定し、押出ラミネート成形時にネックインと基材接着性の評価を行った。また、離型ライナーの作製に示した方法で積層体を作成し、そのカールを測定した。結果を表4に示す。得られた積層体は、基材接着性に劣るものであった。比較例3配合比率をA-178重量、B-420重量、C-12重量に変更した以外は実施例1と同様にしてエチレン系重合体組成物のペレットを得た。得られたエチレン系重合体組成物の密度、MFRを測定した。しかしラミネート加工時に膜切れを生じ、積層体が得られなかった。比較例4配合比率をA-190重量、B-45重量、C-35重量に変更した以外は実施例1と同様にしてエチレン系重合体組成物のペレットを得た。得られたエチレン系重合体組成物の密度、MFRを測定し、押出ラミネート成形時にネックインと基材接着性の評価を行った。また、離型ライナーの作製に示した方法で積層体を作成し、そのカールを測定した。結果を表4に示す。得られた積層体は、基材接着性、カールに劣るものであった。比較例5配合比率をA-140重量、B-210重量、C-150重量に変更した以外は実施例1と同様にしてエチレン系重合体組成物のペレットを得た。得られたエチレン系重合体組成物の密度、MFRを測定した。しかしラミネート加工時に膜切れを生じ、積層体が得られなかった。比較例6配合比率をA-380重量、B-220重量に変更した以外は実施例1と同様にしてエチレン系重合体組成物のペレットを得た。得られたエチレン系重合体組成物の密度、MFRを測定した。しかしラミネート加工時に膜切れが生じ、積層体が得られなかった。比較例7配合比率をC-2100重量のみで実施例1と同様にして密度、MFRを測定し、押出ラミネート成形時にネックインと基材接着性の評価を行った。また、離型ライナーの作製に示した方法で積層体を作成し、そのカールを測定した。得られた積層体は、基材接着性、カールに劣るものであった。比較例8配合比率をC-3100重量のみで実施例1と同様にして密度、MFRを測定し、押出ラミネート成形時にネックインと基材接着性の評価を行った。また、離型ライナーの作製に示した方法で積層体を作成し、そのカールを測定した。得られた積層体は、基材接着性劣るものであった。"